Procédé de préparation de carbonate de cobalt dopé à l’aluminium à transition cristalline, caractérisé en ce qu'il comprend les étapes suivantes : (1) préparation d’une solution métallique mixte par utilisation d’un sel de cobalt et d’un sel d’aluminium, et préparation d’une première solution de bicarbonate d’ammonium, d’une deuxième solution de bicarbonate d’ammonium et d’une troisième solution de bicarbonate d’ammonium, la concentration de la première solution de bicarbonate d’ammonium étant de 0,8 à 1,6 mol/l, la concentration de la deuxième solution de bicarbonate d’ammonium étant de 2,5 à 3,0 mol/l et la concentration de la troisième solution de bicarbonate d’ammonium étant de 1,5 à 2,0 mol/l ; (2) addition de la solution métallique mixte et de la deuxième solution de bicarbonate d’ammonium à la première solution de bicarbonate d’ammonium selon un écoulement parallèle pour mélange et réaction, régulation de la température de réaction à 40 à 45 °C jusqu’à production de germes cristallins de carbonate de cobalt dopé à l’aluminium à transition cristalline ayant une aire spécifique de 0,3 à 0,6 cm 2 /g ; et (3) addition de la solution métallique mixte et de la troisième solution de bicarbonate d’ammonium à la solution contenant les germes cristallins de carbonate de cobalt dopé à l’aluminium à transition cristalline obtenus dans l’étape (2) selon un écoulement parallèle pour mélange et réaction, jusqu’à ce que la granulométrie des germes cristallins de carbonate de cobalt dopé à l’aluminium à transition cristalline croisse à 16,0 à 19,0 µm ; mise en œuvre d’une séparation solide-liquide ; et lavage et séchage du solide obtenu pour obtenir le carbonate de cobalt dopé à l’aluminium à transition cristalline. Procédé de préparation du carbonate de cobalt dopé à l’aluminium à transition cristalline selon la revendication 1, caractérisé en ce que dans l’étape (1), dans la solution métallique mixte, la concentration des ions cobalt est de 1,5 à 2,5 mol/l et le rapport en moles de l’élément aluminium à l’élément cobalt est de 0,001 à 0,01. Procédé de préparation du carbonate de cobalt dopé à l’aluminium à transition cristalline selon la revendication 2, caractérisé en ce que les réactions dans l’étape (2) et l’étape (3) sont mises en œuvre dans un réacteur ; dans l’étape (2), la première solution de bicarbonate d’ammonium, en tant que solution de base, est introduite dans le réacteur et chauffée ; la solution métallique mixte et la deuxième solution de bicarbonate d’ammonium sont introduites selon un écoulement parallèle par des tubes d’introduction de liquide sous agitation pour réaction ; et quand le niveau de liquide dans le réacteur atteint une valeur prescrite, on lance une concentration, et l’aire spécifique des germes cristallins produits est surveillée jusqu’à obtention d’une valeur cible. Procédé de préparation du carbonate de cobalt dopé à l’aluminium à transition cristalline selon la revendication 3, caractérisé en ce que, dans l’étape (2), la solution de base représente 20 à 30 % du volume total du réacteur, le débit de la solution métallique mixte est de 200 à 300 l/h, et le débit de la deuxième solution de bicarbonate d’ammonium est de 100 à 150 l/h ; et quand le niveau de liquide dans le réacteur atteint 80 à 85 % du volume total du réacteur, on lance une concentration, et la solution métallique mixte et la deuxième solution de bicarbonate d’ammonium sont introduites en continu pour stabiliser le niveau de liquide dans le réacteur à 80 à 85 % du volume total. Procédé de préparation du carbonate de cobalt dopé à l’aluminium à transition cristalline selon la revendication 3, caractérisé en ce que, dans l’étape (2), le pH de la réaction est ajusté à 7,0-8,5. Procédé de préparation du carbonate de cobalt dopé à l’aluminium à transition cristalline selon la revendication 3, caractérisé en ce que, dans l’étape (3), à la condition que la concentration ait été lancée, la solution métallique mixte et la troisième solution de bicarbonate d’ammonium sont introduites par les tubes d’introduction de liquide selon un écoulement parallèle, le débit de la solution métallique mixte étant de 100 à 200 l/h ; et, par introduction continue de la troisième solution de bicarbonate d’ammonium, le pH de la réaction est ajusté à 7,8-8,2, et le niveau de liquide dans le réacteur est stabilisé à 80-85 % du volume total, les tubes d’introduction de liquide utilisés pour la solution métallique mixte, la deuxième solution de bicarbonate d’ammonium et la troisième solution de bicarbonate d’ammonium ayant les mêmes dimensions. Procédé de préparation du carbonate de cobalt dopé à l’aluminium à transition cristalline selon la revendication 3, caractérisé en ce que, dans l’étape (3), la température de réaction est augmentée à 60-80 °C pour une vitesse de montée en température de 10 à 30 °C/h. Procédé de préparation du carbonate de cobalt dopé à l’aluminium à transition cristalline selon la revendication 3, caractérisé en ce que le nombre de tubes d’introduction de liquide pour la solution métallique mixte dans l’étape (3) est supérieur à celui des tubes d’introduction de liquide pour la solution métallique mixte dans l’étape (2) ; et le nombre des tubes d’introduction de liquide pour la troisième solution de bicarbonate d’ammonium dans l’étape (3) est supérieur à celui des tubes d’introduction de liquide pour la deuxième solution de bicarbonate d’ammonium dans l’étape (2). Procédé de préparation du carbonate de cobalt dopé à l’aluminium à transition cristalline selon la revendication 8, caractérisé en ce que, dans l’étape (2), le nombre des tubes d’introduction de liquide pour la solution métallique mixte et celui pour la deuxième solution de bicarbonate d’ammonium sont les mêmes. Utilisation du carbonate de cobalt dopé à l’aluminium à transition cristalline préparé par le procédé de préparation selon l’une quelconque des revendications 1 à 9, caractérisée en ce qu’elle est destinée à la préparation d’un matériau d’anode au cobaltate de lithium.